(57)【特許請求の範囲】
【請求項１】
ポリアルキレンオキサイドとロジンとを有効成分とする急結吹き付けコンクリート用セメント混和材。
【請求項２】
ポリアルキレンオキサイドの分子量が100万〜500万であることを特徴とする請求項１記載の急結吹き付けコンクリート用セメント混和材。
【請求項３】
セメントと請求項１又は２記載のセメント混和材とを含有してなる急結吹き付けコンクリート用セメント組成物。
【請求項４】
セメントと急結材とを含有してなる急結コンクリートと、請求項１又は２記載のセメント混和材とを混合して吹付けることを特徴とする吹付工法。
【請求項５】
請求項１又は２記載のセメント混和材の有効成分の一種又は全部を、吹付けノズル部分で、急結コンクリートに混合することを特徴とする請求項４記載の吹付工法。
【発明の詳細な説明】
【０００１】
【発明の属する技術分野】
本発明は、セメント混和材及びセメント組成物に関し、特に、道路、鉄道、及び導水路等のトンネルにおいて、露出した地山面へ急結コンクリートを吹付ける際に使用するセメント混和材、セメント組成物、及びそれを用いた吹付工法に関する。
なお、本発明でいうコンクリートとは、セメントモルタルやセメントコンクリートを総称するものである。
【０００２】
【従来の技術とその課題】
従来、トンネル掘削等露出した地山の崩落を防止するために、急結材をコンクリートに混合した急結コンクリートの吹付工法が行われている（特公昭６０−４１４９号公報）。
この工法は、通常、掘削工事現場に設置した計量混合プラントで、セメント、骨材、及び水を混合してコンクリートを調製し、アジテータ車で運搬し、コンクリートポンプで圧送して、途中に設けた合流管で、他方から圧送した急結材と混合し、急結コンクリートとして地山面に所定の厚みになるまで吹付ける工法である。
この際に使用する急結材としては、カルシウムアルミネート、アルカリ金属アルミン酸塩、及びアルカリ金属炭酸塩等の単味又は混合物や、永久構造物用のアルカリ骨材反応抑制型急結材が知られている（特公昭５６−２７４５７号公報、特開昭６１−２６５３８号公報、特開昭６３−２１００５０号公報、及び特開昭６４−５１３５１号公報や、特開平８−４８５５３号公報）。
【０００３】
しかしながら、従来の急結材を使用した場合は、吹付け時の跳ね返り率（リバウンド率）が大きいという課題があった。
【０００４】
本発明者は、前記課題を検討した結果、特定のセメント混和材を使用することにより、吹付け時のリバウンド率が低減できるとの知見を得て本発明を完成するに至った。
【０００５】
【課題を解決するための手段】
即ち、本発明は、ポリアルキレンオキサイドとロジンを有効成分とする急結吹き付けコンクリート用セメント混和材であり、該ポリアルキレンオキサイドの分子量が100万〜500万である該急結吹き付けコンクリート用セメント混和材であり、セメントと該セメント混和材とを含有してなる急結吹き付けコンクリート用セメント組成物であり、セメントと急結材とを含有する急結コンクリートと、該セメント混和材とを混合する吹付け工法であり、さらには、該セメント混和材の有効成分の一種又は全部を吹付けノズル部分で急結コンクリートに混合する該吹付け工法である。
【０００６】
【発明の実施の形態】
以下、本発明を詳細に説明する。
【０００７】
本発明で使用するセメント混和材の有効成分であるポリアルキレンオキサイド（以下、ＰＡＯという）は、コンクリートに粘性を与え、吹付け直後の吹付け面からのコンクリートのダレを防止し、リバウンド率や発生する粉塵量を低減するものである。
ＰＡＯとしては、ポリエチレンオキサイド、ポリプロピレンオキサイド、及びポリブチレンオキサイド等が挙げられる。これらの中で、ポリエチレンオキサイドが効果が大きい面から好ましい。
ＰＡＯの分子量は、100万〜500万が好ましい。100万未満ではリバウンド率が大きい場合があり、500万を越えると急結コンクリートの圧送性が低下する場合がある。
ＰＡＯの使用量は、セメント100重量部に対して、0.01〜0.5重量部が好ましい。0.01重量部未満ではリバウンド低減効果がない場合があり、0.5重量部を越えるとコンクリートの圧送性に支障をきたす場合があり、また、経済的にも好ましくない。
【０００８】
本発明で使用するセメント混和材の有効成分であるロジンは、マツ科植物が分泌する松ヤニの不揮発成分であり、樹脂酸と呼ばれる各種異性体（アビエチン酸、ネオアビエチン酸、デヒドロアビエチン酸、ピマール酸、イソピマール酸、及びパラストリン酸等）を主成分としている。
ロジンは、製造方法により、ガムロジン、ウッドロジン、及びトールロジンの三種に分類されているが、いずれも使用可能である。
ロジンの使用量は、セメント100重量部に対して、0.1〜５重量部が好ましい。0.1重量部未満ではリバウンド低減効果がない場合があり、５重量部を越えるとコンクリートの強度発現性に悪影響をおよぼす場合がある。
【０００９】
本発明で使用するセメントは特に制限されるものではなく、通常使用されている普通・早強・超早強、及び低熱等の各種ポルトランドセメントや、これらポルトランドセメントに、高炉スラグ、フライアッシュ、石灰石微粉末、又はシリカを混合した各種混合セメント、さらには、アルミナセメント、膨張セメント、及びコロイドセメント等のいずれも使用可能である。
【００１０】
本発明で使用する急結材は特に制限されるものではなく、無機塩系、セメント鉱物系、及び有機質系等が挙げられる。
無機塩系急結材としては、アルミン酸アルカリ塩、アルカリ金属炭酸塩、及び珪酸塩等が、また、セメント鉱物系急結材としては、アルミン酸カルシウム類やカルシウムサルホアルミネート類などが、そして、有機質系急結材としては、トリエタノールアミンやグリセリンなどが挙げられ、粉末、スラリー、あるいは、液体のいずれの状態のものも使用可能である。
急結材の使用量は、使用材料により適宜決定されるものであるが、使用量の少ないものとしては、無機塩系急結材で、セメント100重量部に対して、３〜５重量部程度が好ましく、使用量の多いものとしては、カルシウムサルホアルミネート類で、セメント100重量部に対して、８〜15重量部程度が好ましい。急結材の使用量がこれより少ないと急結力が不足してリバウンドが非常に多くなる場合があり、急結材の使用量がこれより多くても、それに見合う効果が得られず、経済的に好ましくない。
【００１１】
本発明では、コンクリート硬化体の耐衝撃性や弾性を向上させるため、繊維を併用することが好ましい。
【００１２】
繊維としては、無機質や有機質いずれも使用可能である。
無機質の繊維としては、ガラス繊維、炭素繊維、ロックウール、石綿、セラミック繊維、及び金属繊維等が挙げられ、有機質の繊維としては、ビニロン繊維、ポリエチレン繊維、ポリプロピレン繊維、ポリアクリル繊維、セルロース繊維、ポリビニルアルコール繊維、ポリアミド繊維、パルプ、及び麻等が挙げられる。これらの中では効果の面から、金属繊維やビニロン繊維が好ましい。
繊維の長さは圧送性や混合性などの面で、50mm以下が好ましく、30mm以下がより好ましい。50mmを越えると圧送管が閉塞する場合がある。
繊維の使用量は、コンクリート100容量部に対して、0.5〜10容量部が好ましい。0.5容量部未満では効果がない場合があり、10容量量部を越えるとコンクリートの流動性を著しく損なう場合がある。
【００１３】
本発明では、前記各材料の他に、砂や砂利などの骨材、凝結調整剤、ＡＥ剤、消泡剤、増粘剤、セメント膨張材、防錆剤、防凍剤、ＳＢＲやポリアクリレートなどの高分子エマルジョン、酸化カルシウムや水酸化カルシウムなどのカルシウム化合物、硫酸アルミニウム、アルカリ金属硫酸塩、アルカリ金属亜硫酸塩、及びアルカリ金属重亜硫酸塩等の硫酸塩、ベントナイト等の粘土鉱物、ゼオライト、ハイドロタルサイト、及びハイドロカルマイト等のイオン交換体、無機リン酸塩、並びに、ホウ酸等のうちの一種又は二種以上を本発明の目的を実質的に阻害しない範囲で併用することが可能である。
【００１４】
本発明の吹付け工法は、コンクリートと急結材とを別々に圧送し、合流混合する工法や、合流混合する手前で粉末急結材に加水してスラリー化させた急結材スラリーを、コンクリートに合流混合して吹付ける工法が好ましく、乾式吹付法や湿式吹付法のいずれも使用可能である。
乾式吹付法としては、セメントと骨材とを混合し、空気圧送し、水と急結材を合流混合して、湿潤状態で吹付ける方法等が挙げられる。
また、湿式吹付法としては、セメント、骨材、及び水を混合して混練し、空気圧送し、急結材を合流混合して吹付ける方法等が挙げられる。
【００１５】
本発明の吹付工法においては、従来の吹付設備等が使用可能である。吹付設備は吹付けが充分に行われれば特に限定されるものではなく、例えば、コンクリートの圧送にはアリバ社商品名「アリバ２８０」等が、また、粉末急結材の圧送には急結材圧送装置「ナトムクリート」等が、急結材スラリーの圧送にはプツマイスター社製商品名「アンコマットポンプ」等が使用可能である。
粉末急結材に加水するには一般的な水ポンプが使用可能であり、エアと一緒に加圧条件下で加水する方法が可能である。
また、急結材を圧送する圧縮空気の圧力は、コンクリートが急結材の圧送管内に侵入して圧送管内が閉塞しないように、コンクリートの圧送圧力より0.1〜３kg/cm2大きいことが好ましい。
また、急結コンクリートの圧送速度は４〜20m3/hが好ましい。
さらに、急結材とコンクリートとの合流点は、混合性を良くするために、管の形状や管の内壁を乱流状態になりやすい構造やラセン状の構造にすることも可能である。
【００１６】
本発明法においては、セメント混和材の有効成分の一種又は全部を、吹付けノズル部分で、急結コンクリートに混合することが好ましい。特に、セメント混和材の有効成分である、ＰＡＯ又はロジンのいづれか一種を、吹付けノズルで急結コンクリートと混合し、他の一種は、あらかじめコンクリートと混合しておくことが好ましい。セメント混和材の有効成分の両者を、コンクリートに混合すると急激に圧送性が低下し、吹付けノズル以外の箇所で添加した場合は、閉塞や脈動を生じる場合がある。
【００１７】
本発明において、セメントと骨材、あるいは、セメント、骨材、及び水等を混合する装置としては、既存のいかなる撹拌装置も使用可能であり、例えば、傾胴ミキサー、オムニミキサー、Ｖ型ミキサー、ヘンシェルミキサー、及びナウターミキサ等の使用が可能である。
【００１８】
【実施例】
以下、実験例に基づき本発明を詳細に説明する。
【００１９】
実験例１
各材料の単位量を、セメント500kg/m3、水200kg/m3、細骨材1,173kg/m3、及び粗骨材510kg/m3とし、さらに、コンクリート100容量部に対して、繊維質１容量部を添加したコンクリートを調製し、圧送速度４ｍ3/h、圧送圧力４kg/cm2の条件下で、コンクリート圧送機「アリバ２８０」で圧送した。
また、コンクリート中のセメント100重量部に対して、表１に示すセメント混和材の有効成分であるＰＡＯとロジンを、ＰＡＯイ〜ハはコンクリートにあらかじめ混合して使用し、また、ロジンＡとＢは、あらかじめ水に溶解し吹付けノズル部で急結コンクリートに混合した。
一方、表１に示す急結材100重量部に対して、70重量部の水を加水して、プツマイスター社製商品名「アンコマットポンプ」で連続的に混練りし、急結材スラリーを調製した。
この調整した急結材スラリーを、コンクリート圧送途中に設けたＹ字管の一方より圧縮空気により吹き込み、さらに吹付けノズル部分でロジンを圧縮空気により吹き込んで急結コンクリートとし、リバウンド率と圧縮強度を測定した。結果を表１に併記する。
【００２０】
＜使用材料＞
セメント  ：普通ポルトランドセメント、市販品、ブレーン値3,200cm2/g、比重3.16
細骨材    ：新潟県姫川産川砂、表面水率4,0％、比重2.60
粗骨材    ：新潟県姫川産川砂利、表乾状態、比重2.65、最大寸法10mm
急結材α  ：アルミン酸カルシウム系、市販品
急結材β  ：カルシウムサルホアルミネート系、市販品
急結材γ  ：アルミン酸アルカリ金属塩とアルカリ金属炭酸塩の混合系、市販品
ＰＡＯイ  ：ポリエチレンオキサイド、分子量200万、市販品
ＰＡＯロ  ：ポリエチレンオキサイド、分子量100万、市販品
ＰＡＯハ  ：ポリエチレンオキサイド、分子量500万、市販品
ロジンＡ  ：ガムロジン、市販品
ロジンＢ  ：トールロジン、市販品
繊維      ：鋼繊維、長さ30mm、比重7.8、市販品
【００２１】
＜測定方法＞
リバウンド率：急結コンクリートを４m3/hの圧送速度で15分間、鉄板でアーチ状に製作した高さ3.5ｍ、幅2.5ｍの模擬トンネルに吹付けた。吹付け終了後、跳ね返り落ちた急結コンクリートと繊維の量を測定し、（跳ね返り落ちた急結コンクリート又は繊維）／（吹付けた急結コンクリート又は繊維）から算出した。
圧縮強度：調製した急結コンクリートを型枠に吹付けた。材齢３時間の圧縮強度は、幅25×長さ25cmのプルアウト型枠供試体を使用し、プルアウト型枠表面からピンを急結コンクリートで被覆し、型枠の裏側よりピンを引き抜き、その時の引き抜き強度を求め、（圧縮強度）＝（引き抜き強度）×４／（供試体接触面積）の式から算出した。材齢１日以降の圧縮強度は、幅50×長さ50×厚さ20cmの型枠から採取した直径５×長さ10cmの供試体を使用して測定した。
【００２２】
【表１】
0003847026.tif 000002
【００２３】
【発明の効果】
本発明のセメント混和材を使用することにより、また、本発明法により、急結コンクリートの吹付け時の跳ね返り量を低減することができる。